(57)【特許請求の範囲】
【請求項１】
発光ピーク波長が４４５ｎｍ以上４５５ｎｍ以下の波長範囲内にある発光素子と、
Ｃａ８ＭｇＳｉ４Ｏ１６Ｃｌ２：Ｅｕで表される組成を有し、極大励起波長が３００ｎｍ以上４７０ｎｍ以下であり、発光ピーク波長が５００ｎｍ以上５４０ｎｍ以下である第一蛍光体、Ｌｕ３Ａｌ５Ｏ１２：Ｃｅで表される組成を有し、極大励起波長が４３０ｎｍ以上４７０ｎｍ以下であり、発光ピーク波長が５００ｎｍ以上５６０ｎｍ以下である第二蛍光体、並びに（Ｓｒ，Ｃａ）ＡｌＳｉＮ３：Ｅｕで表される組成を有し、極大励起波長が４００ｎｍ以上４９０ｎｍ以下であり、発光ピーク波長が６１０ｎｍ以上６５０ｎｍ以下であり、半値幅が７６ｎｍ以上８６ｎｍ以下である第三蛍光体を含む蛍光部材と、を備え、
前記蛍光部材は、
相関色温度が２６００Ｋ以上３２５０Ｋ未満の場合、蛍光体の総量中の、前記第一蛍光体の含有率が１０質量％以上１５質量％以下であり、前記第三蛍光体の含有率が８．３質量％以上１０質量％以下であり、前記第一蛍光体の前記第二蛍光体に対する含有比が、前記第二蛍光体の含有量を１００とする場合に、１２．２以上２０以下であり、
相関色温度が３２５０Ｋ以上３７５０Ｋ未満の場合、蛍光体の総量中の、前記第一蛍光体の含有率が３質量％以上７．５質量％以下であり、前記第三蛍光体の含有率が５質量％以上８質量％以下であり、前記第一蛍光体の前記第二蛍光体に対する含有比が、前記第二蛍光体の含有量を１００とする場合に、３以上９以下であり、
相関色温度が３７５０Ｋ以上４２５０Ｋ未満の場合、蛍光体の総量中の、前記第一蛍光体の含有率が３質量％以上５質量％以下であり、前記第三蛍光体の含有率が５質量％以上６質量％以下であり、前記第一蛍光体の前記第二蛍光体に対する含有比が、前記第二蛍光体の含有量を１００とする場合に、３以上６以下であり、
相関色温度が４２５０Ｋ以上５２５０Ｋ未満の場合、蛍光体の総量中の、前記第一蛍光体の含有率が３質量％以上５質量％以下であり、前記第三蛍光体の含有率が３質量％以上７質量％以下であり、前記第一蛍光体の前記第二蛍光体に対する含有比が、前記第二蛍光体の含有量を１００とする場合に、１以上１５以下である発光装置。
【請求項２】
前記蛍光部材は、
相関色温度が４２５０Ｋ以上５２５０Ｋ未満の場合、蛍光体の総量中の、前記第三蛍光体の含有率が４．６質量％以上５．３質量％以下であり、前記第一蛍光体の前記第二蛍光体に対する含有比が、前記第二蛍光体の含有量を１００とする場合に、３．２以上５．６以下である請求項１に記載の発光装置。
【請求項３】
前記蛍光部材は、
相関色温度が２６００Ｋ以上３２５０Ｋ未満の場合、前記第一蛍光体の前記第三蛍光体に対する含有比が、前記第三蛍光体の含有量を１００とする場合に、４０以上１６０以下であり、
相関色温度が３２５０Ｋ以上３７５０Ｋ未満の場合、前記第一蛍光体の前記第三蛍光体に対する含有比が、前記第三蛍光体の含有量を１００とする場合に、２５以上１３０以下であり、
相関色温度が３７５０Ｋ以上４２５０Ｋ未満の場合、前記第一蛍光体の前記第三蛍光体に対する含有比が、前記第三蛍光体の含有量を１００とする場合に、３０以上１５０以下であり、
相関色温度が４２５０Ｋ以上５２５０Ｋ未満の場合、前記第一蛍光体の前記第三蛍光体に対する含有比が、前記第三蛍光体の含有量を１００とする場合に、３０以上１６０以下である請求項１又は２に記載の発光装置。
【請求項４】
前記蛍光部材は、
相関色温度が２６００Ｋ以上３２５０Ｋ未満の場合、前記第一蛍光体の前記第三蛍光体に対する含有比が、前記第三蛍光体の含有量を１００とする場合に、７０以上１５８以下であり、
相関色温度が３２５０Ｋ以上３７５０Ｋ未満の場合、前記第一蛍光体の前記第三蛍光体に対する含有比が、前記第三蛍光体の含有量を１００とする場合に、５０以上１０６以下であり、
相関色温度が３７５０Ｋ以上４２５０Ｋ未満の場合、前記第一蛍光体の前記第三蛍光体に対する含有比が、前記第三蛍光体の含有量を１００とする場合に、５０以上１００以下であり、
相関色温度が４２５０Ｋ以上５２５０Ｋ未満の場合、前記第一蛍光体の前記第三蛍光体に対する含有比が、前記第三蛍光体の含有量を１００とする場合に、６５以上９４．１以下である請求項１から３のいずれか１項に記載の発光装置。
【請求項５】
前記蛍光部材は、前記発光素子に近い方から順に、前記第三蛍光体、前記第二蛍光体及び前記第一蛍光体が配置されている請求項１から４のいずれか１項に記載の発光装置。
【発明の詳細な説明】
【技術分野】
【０００１】
本開示は、発光装置に関する。
【背景技術】
【０００２】
発光ダイオード（以下、「ＬＥＤ」とも記載する。）と呼ばれる発光素子を用いる発光装置が注目されている。ＬＥＤを用いる白色系の光を発する発光装置には、種々の方式が知られている。
例えば、青色に発光するＬＥＤと黄色発光の蛍光体とを組み合わせた発光装置である。これは、青色ＬＥＤの青色光と、その光によって励起された蛍光体の黄色発光とが混色することにより白色光を放出する発光装置である。この発光装置は、混色性も良いことから幅広い分野で使用されている。また例えば、青色ＬＥＤ、緑色ＬＥＤ、赤色ＬＥＤを組み合わせた三波長方式の発光装置である。これは、３種のＬＥＤからの光を組み合わせて白色光を放出する発光装置である。この発光装置は、各ＬＥＤの発光ピークがシャープなスペクトルなため、液晶表示装置のカラーフィルターとのマッチングが良好で、色再現範囲が広く、また発光効率も高い。
【０００３】
青色光を発する発光素子と黄色に発光する蛍光体とを組み合わせた発光装置では、可視光領域における放射強度が強く発光効率は高いが、青緑色領域及び赤色領域における放射強度が充分に得られない場合があった。そのため照射物の色の見え方（演色性）の指数である平均演色評価指数に更なる改良の余地があった。また３種のＬＥＤを組み合わせた三波長方式の発光装置では、各ＬＥＤの発光ピークがシャープなため、混色性が不十分で連続した発光スペクトルを実現し難く、より高い演色性を達成することが困難な場合があった。
【０００４】
上記に関連して、青色に発光するＬＥＤと、黄色から緑色に発光する２種類の蛍光体とを用いる発光装置が開示され、高度な色の再現性が達成できるとされている（例えば、特許文献１、２参照）。
【先行技術文献】
【特許文献】
【０００５】
【特許文献１】特表２００３−５３５４７７号公報
【特許文献２】特表２００３−５３５４７８号公報
【発明の概要】
【発明が解決しようとする課題】
【０００６】
しかしながら、従来技術の発光装置では、太陽光のような連続したスペクトルを実現すると、演色性は高くなるが発光効率は低くなる傾向があった。つまり、発光効率と演色性はトレードオフの関係にあり、演色性と発光効率の両方を向上させることは困難であった。
【０００７】
本開示の一実施形態は、高い発光効率と高い演色性とを同時に達成可能な発光装置を提供することを目的とする。
【課題を解決するための手段】
【０００８】
前記課題を解決するための具体的手段は以下の通りであり、本開示に係る実施形態は以下の態様を包含する。
発光ピーク波長が４３０ｎｍ以上４７０ｎｍ以下である発光素子と、Ｃａ、Ｓｒ及びＢａからなる群から選択される少なくとも１種の元素と、Ｃｌ、Ｆ及びＢｒからなる群から選択される少なくとも１種の元素と、Ｍｇと、Ｅｕとを含む組成を有するシリケートを含む第一蛍光体、ＬｕとＣｅとを含む組成を有するアルミン酸塩を含む第二蛍光体、並びにＳｒ及びＣａの少なくとも一方と、Ａｌと、Ｅｕとを含む組成を有するシリコンナイトライドを含み、発光スペクトルの半値幅が８６ｎｍ以下である第三蛍光体を含む蛍光部材と、を備える発光装置である。
【発明の効果】
【０００９】
本開示に係る一実施形態によれば、高い発光効率と演色性とを同時に達成可能な発光装置を提供することができる。
【図面の簡単な説明】
【００１０】
【図１】本実施形態に係る発光装置の一例を示す概略断面図である。
【図２】本実施形態に係る発光装置の別の一例を示す概略断面図である。
【図３】実施例１から５に係る発光装置の波長に対する相対発光強度を示す発光スペクトルを例示する図である。
【図４】比較例１から３に係る発光装置の波長に対する相対発光強度を示す発光スペクトルを例示する図である。
【図５】比較例４及び５に係る発光装置の波長に対する相対発光強度を示す発光スペクトルを例示する図である。
【図６】比較例６及び７に係る発光装置の波長に対する相対発光強度を示す発光スペクトルを例示する図である。
【図７】実施例６から１０に係る発光装置の波長に対する相対発光強度を示す発光スペクトルを例示する図である。
【図８】比較例８及び９に係る発光装置の波長に対する相対発光強度を示す発光スペクトルを例示する図である。
【図９】実施例１１から１５に係る発光装置の波長に対する相対発光強度を示す発光スペクトルを例示する図である。
【図１０】比較例１０及び１１に係る発光装置の波長に対する相対発光強度を示す発光スペクトルを例示する図である。
【図１１】実施例１６から２０に係る発光装置の波長に対する相対発光強度を示す発光スペクトルを例示する図である。
【図１２】比較例１２及び１３に係る発光装置の波長に対する相対発光強度を示す発光スペクトルを例示する図である。
【図１３】実施例２１から２５に係る発光装置の波長に対する相対発光強度を示す発光スペクトルを例示する図である。
【図１４】比較例１４及び１５に係る発光装置の波長に対する相対発光強度を示す発光スペクトルを例示する図である。
【図１５】実施例２６から３０に係る発光装置の波長に対する相対発光強度を示す発光スペクトルを例示する図である。
【発明を実施するための形態】
【００１１】
以下、本開示に係る発光装置を、実施の形態に基づいて説明する。ただし、以下に示す実施の形態は、本発明の技術思想を具体化するための、発光装置を例示するものであって、本発明は、発光装置を以下のものに特定しない。
【００１２】
なお、色名と色度座標との関係、光の波長範囲と単色光の色名との関係等は、ＪＩＳ  Ｚ８１１０に従う。本明細書において組成物中の各成分の含有量は、組成物中に各成分に該当する物質が複数存在する場合、特に断らない限り、組成物中に存在する当該複数の物質の合計量を意味する。
蛍光体の平均粒径は、フィッシャー・サブ・シーブ・サイザーズ・ナンバー（Fisher Sub Sieve Sizer's No.）と呼ばれる数値であり、空気透過法を用いて測定される。
【００１３】
［発光装置］
発光装置は、発光ピーク波長が４３０ｎｍ以上４７０ｎｍ以下である発光素子と、Ｃａ、Ｓｒ及びＢａからなる群から選択される少なくとも１種の元素と、Ｃｌ、Ｆ及びＢｒからなる群から選択される少なくとも１種の元素と、Ｍｇと、Ｅｕとを含む組成を有するシリケートを含む第一蛍光体、ＬｕとＣｅとを含む組成を有するアルミン酸塩を含む第二蛍光体、並びにＳｒ及びＣａの少なくとも一方と、Ａｌと、Ｅｕとを含む組成を有するシリコンナイトライドを含み、発光スペクトルの半値幅が８６ｎｍ以下である第三蛍光体を含む蛍光部材と、を備える。
【００１４】
発光ピーク波長が４３０ｎｍ以上４７０ｎｍ以下の青紫色から青色に発光する発光素子と、黄色発光の第二蛍光体及び赤色発光の第三蛍光体とに加えて、緑色発光の第一蛍光体を組合せて用いることで、可視光領域における発光強度を維持したまま、発光スペクトルの連続性を向上することができる。これにより高い発光効率と演色性とを同時に達成することが可能となる。
【００１５】
演色性についてＣＩＥ（国際照明委員会）は、蛍光ランプが具備すべき演色性の指針を１９８６年に公表しており、その指針によれば、使用される場所に応じた好ましい平均演色評価数（以下、Ｒａと記載する）は、一般作業を行う工場では６０以上８０未満、住宅、ホテル、レストラン、店舗、オフィス、学校、病院、精密作業を行う工場などでは８０以上９０未満、高い演色性が求められる臨床検査を行う場所、美術館などでは９０以上とされている。
【００１６】
発光装置は優れた演色性を示す。具体的には、発光装置のＲａは例えば８０以上であり、９０以上が好ましく、９５以上がより好ましい。なおＲａの上限は１００である。また特殊演色評価数はＲ９からＲ１５の評価数で表わされ、中でもＲ９は彩度の高い赤色の見え方の指針とされる。食肉などを扱う環境下で使用される照明装置では、Ｒ９の評価数に着目されることが多く、評価数が高いほど好ましい。本実施形態の発光装置のＲ９は例えば、３０以上であり、３５以上が好ましく、４０以上がより好ましく、５０以上が更に好ましい。Ｒ９の上限は１００である。
【００１７】
発光装置が発する光は、発光素子の光と、第一蛍光体、第二蛍光体及び第三蛍光体が発する蛍光との混合色であり、例えば、ＣＩＥ１９３１に規定される色度座標が、ｘ＝０．００から０．５０且つｙ＝０．００から０．５０の範囲に含まれる光とすることができ、ｘ＝０．３３から０．５０且つｙ＝０．３３から０．４５の範囲に含まれる光とすることもできる。
発光装置が発する光の相関色温度は、例えば２５００Ｋ以上とすることができ、２７００Ｋ以上とすることもでき、３５００Ｋ以上とすることもできる。また相関色温度は５０００Ｋ以下とすることができ、４５００Ｋ以下とすることもできる。
【００１８】
発光装置の形式は特に制限されず、通常用いられる形式から適宜選択することができる。発光装置の形式としては、ピン貫通型、表面実装型等を挙げることができる。一般にピン貫通型とは、実装基板に設けられたスルーホールに発光装置のリード（ピン）を貫通させて発光装置を固定するものを指す。また表面実装型とは、実装基板の表面において発光装置のリードを固定するものを指す。
【００１９】
本発明の一本実施形態に係る発光装置１００を図面に基づいて説明する。図１は、発光装置１００を示す概略断面図である。発光装置１００は、表面実装型発光装置の一例である。
発光装置１００は、可視光の短波長側（例えば、３８０ｎｍ以上４８５ｎｍ以下の範囲）の光を発し、発光ピーク波長が４３０ｎｍ以上４７０ｎｍ以下の範囲内にある窒化ガリウム系化合物半導体の発光素子１０と、発光素子１０を載置する成形体４０と、を有する。成形体４０は、第１のリード２０及び第２のリード３０と、熱可塑性樹脂又は熱硬化性樹脂を含む樹脂部４２とが一体的に成形されてなるものである。あるいは樹脂部４２に代えてセラミックスを材料として既に知られた方法を利用して成形体４０を形成することもできる。成形体４０は底面と側面を持つ凹部を形成しており、凹部の底面に発光素子１０が載置されている。発光素子１０は一対の正負の電極を有しており、その一対の正負の電極はそれぞれ第１のリード２０及び第２のリード３０とワイヤ６０を介して電気的に接続されている。発光素子１０は蛍光部材５０により被覆されている。蛍光部材５０は例えば、発光素子１０からの光を波長変換する蛍光体７０として第一蛍光体７１、第二蛍光体７２及び第三蛍光体７３と樹脂とを含有してなる。
【００２０】
蛍光部材５０は、成形体４０の凹部内に載置された発光素子１０を覆うように透光性樹脂やガラスで充填されて形成される。製造の容易性を考慮すると、蛍光部材を構成する材料は、透光性樹脂が好ましい。透光性樹脂は、シリコーン樹脂組成物を使用することが好ましいが、エポキシ樹脂組成物、アクリル樹脂組成物等の絶縁樹脂組成物を用いることもできる。また、蛍光部材５０には第一蛍光体７１、第二蛍光体７２及び第三蛍光体７３が含有されているが、さらに適宜、その他の材料を添加することもできる。例えば、光拡散材を含むことで、発光素子からの指向性を緩和させ、視野角を増大させることができる。
【００２１】
蛍光部材５０は、第一蛍光体７１、第二蛍光体７２及び第三蛍光体７３を含む波長変換部材としてだけではなく、蛍光体７０と発光素子１０とを外部環境から保護するための部材としても機能する。図１では、第一蛍光体７１、第二蛍光体７２及び第三蛍光体７３は蛍光部材５０中で偏在している。このように発光素子１０に接近して第一蛍光体７１、第二蛍光体７２及び第三蛍光体７３を配置することにより、発光素子１０からの光を効率よく波長変換することができ、発光効率の優れた発光装置とできる。なお、第一蛍光体７１、第二蛍光体７２及び第三蛍光体７３を含む蛍光部材５０と、発光素子１０との配置は、それらを接近して配置させる形態に限定されることなく、第一蛍光体７１、第二蛍光体７２及び第三蛍光体７３への熱の影響を考慮して、蛍光部材５０中で発光素子１０と、第一蛍光体７１、第二蛍光体７２及び第三蛍光体７３との間隔を空けて配置することもできる。また、第一蛍光体７１、第二蛍光体７２及び第三蛍光体７３を蛍光部材５０の全体にほぼ均一の割合で混合することによって、色ムラがより抑制された光を得るようにすることもできる。
【００２２】
図１では、蛍光体７０である第一蛍光体７１、第二蛍光体７２及び第三蛍光体７３が混合された状態で図示されているが、図２に示すようにそれぞれの蛍光体を配置してもよい。
図２は、本実施形態に係る発光装置の別の一例を示す概略断面図である。図２では、発光素子１０に近い方から順に、第三蛍光体７３、第二蛍光体７２及び第一蛍光体７１がこの順に配置されている。これにより、第一蛍光体７１及び第二蛍光体７２の発光が第三蛍光体７３を励起させてしまうことを抑制することができる。また、第一蛍光体７１を最も上に配置することにより、第一蛍光体７１の発光を発光装置の外へ取り出し易くすることができる。
【００２３】
（発光素子）
発光素子の発光ピーク波長は、４３０ｎｍ以上４７０ｎｍ以下の範囲にあり、発光効率の観点から、４４５ｎｍ以上４５５ｎｍ以下の範囲にあることが好ましい。この範囲に発光ピーク波長を有する発光素子を励起光源として用いることにより、発光素子からの光と蛍光体からの蛍光との混色光を発する発光装置を構成することが可能となる。さらに、発光素子から外部に放射される光を有効に利用することができるため、発光装置から出射される光の損失を少なくすることができ、高効率な発光装置を得ることができる。
【００２４】
発光素子の発光スペクトルの半値幅は例えば、３０ｎｍ以下とすることができる。
発光素子にはＬＥＤなどの半導体発光素子を用いることが好ましい。光源として半導体発光素子を用いることによって、高効率で入力に対する出力のリニアリティが高く、機械的衝撃にも強い安定した発光装置を得ることができる。
半導体発光素子としては、例えば、窒化物系半導体（ＩｎＸＡｌＹＧａ１−Ｘ−ＹＮ、ここでＸ及びＹは、０≦Ｘ、０≦Ｙ、Ｘ＋Ｙ≦１を満たす）を用いた青色、緑色等に発光する半導体発光素子を用いることができる。
【００２５】
（蛍光体）
発光装置を構成する蛍光部材は、発光素子から発せられる光を吸収し、緑色に発光する第一蛍光体の少なくとも１種と、黄色に発光する第二蛍光体の少なくとも１種と、赤色に発光する第三蛍光体の少なくとも１種とを含む。第一蛍光体、第二蛍光体及び第三蛍光体はそれぞれ特定の組成を有している。第一蛍光体、第二蛍光体及び第三蛍光体の構成比率を適宜選択することで発光装置の発光効率、演色性等の特性を所望の範囲とすることができる。
【００２６】
第一蛍光体
第一蛍光体は、Ｃａ、Ｓｒ及びＢａからなる群から選択される少なくとも１種の元素と、Ｃｌ、Ｆ及びＢｒからなる群から選択される少なくとも１種の元素と、Ｍｇと、Ｅｕとを含む組成を有するシリケートを含む。第一蛍光体は、下記式（Ｉ）で表される組成を有することが好ましい。
（Ｃａ，Ｓｒ，Ｂａ）８ＭｇＳｉ４Ｏ１６（Ｆ，Ｃｌ，Ｂｒ）２：Ｅｕ    （Ｉ）
第一蛍光体はＣａ、Ｓｒ及びＢａからなる群から選択される少なくとも１種を含むが、少なくともＣａを含むことが好ましく、Ｃａ、Ｓｒ及びＢａのうちのＣａ含有率が９０モル％以上であることがより好ましい。
第一蛍光体はＦ、Ｃｌ及びＢｒからなる群から選択される少なくとも１種を含むが、少なくともＣｌを含むことがより好ましく、Ｆ、Ｃｌ及びＢｒのうちのＣｌ含有率が９０モル％以上であることがさらに好ましい。
【００２７】
第一蛍光体の極大励起波長は、２２０ｎｍ以上５００ｎｍ以下が好ましく、３００ｎｍ以上４７０ｎｍ以下がより好ましい。第一蛍光体の発光ピーク波長は、４９０ｎｍ以上５９０ｎｍ以下が好ましく、５００ｎｍ以上５４０ｎｍ以下がより好ましい。第一蛍光体の発光スペクトルの半値幅は、例えば８５ｎｍ以上１１５ｎｍ以下であり、９５ｎｍ以上１０５ｎｍ以下が好ましい。
【００２８】
第一蛍光体の平均粒径は、例えば５μｍ以上２０μｍ以下であり、１０μｍ以上１５μｍ以下が好ましい。
発光装置は第一蛍光体を１種単独でも、２種以上を組合せて含んでいてもよい。
【００２９】
発光装置に含まれる蛍光体の総量中の第一蛍光体の含有率は、発光効率及び演色性の観点から、例えば１質量％以上であり、１．５質量％以上であり、３質量％以上である。また第一蛍光体の含有率は、発光効率及び演色性の観点から、２０質量％以下であり、１５質量％以下であり、８質量％以下である。
【００３０】
第二蛍光体
第二蛍光体は、ＬｕとＣｅとを含む組成を有するアルミン酸塩を含む。第二蛍光体は下記式（II）で表される組成を有することが好ましい。
Ｌｕ３Ａｌ５Ｏ１２：Ｃｅ    （II）
第二蛍光体の極大励起波長は、２２０ｎｍ以上４９０ｎｍ以下が好ましく、４３０ｎｍ以上４７０ｎｍ以下がより好ましい。第二蛍光体の発光ピーク波長は、４８０ｎｍ以上６３０ｎｍ以下が好ましく、５００ｎｍ以上５６０ｎｍ以下がより好ましい。第二蛍光体の発光スペクトルの半値幅は、例えば５３ｎｍ以上７３ｎｍ以下であり、５８ｎｍ以上６８ｎｍ以下が好ましい。
【００３１】
第二蛍光体の平均粒径は、例えば５μｍ以上３０μｍ以下であり、２０μｍ以上２５μｍ以下が好ましい。
発光装置は第二蛍光体を１種単独でも、２種以上を組合せて含んでいてもよい。
【００３２】
発光装置に含まれる蛍光体の総量中の第二蛍光体の含有率は、発光効率及び演色性の観点から、例えば７０質量％以上であり、７５質量％以上であり、８０質量％以上である。また第二蛍光体の含有率は、発光効率及び演色性の観点から、９５質量％以下であり、９３質量％以下であり、９０質量％以下である。
【００３３】
第三蛍光体
第三蛍光体は、Ｓｒ及びＣａの少なくとも一方と、Ａｌと、Ｅｕとを含む組成を有するシリコンナイトライドを含む。第三蛍光体は、下記式（IＩI）で表される組成を有することが好ましい。
（Ｓｒ，Ｃａ）ＡｌＳｉＮ３：Ｅｕ    （III）  
第三蛍光体はＳｒ及びＣａからなる群から選択される少なくとも１種を含むが、ＳｒとＣａの両方を含むことが好ましく、Ｓｒ及びＣａのうちのＳｒ含有率が０．８モル％以上であることがより好ましい。
【００３４】
第三蛍光体の極大励起波長は、２２０ｎｍ以上５７０ｎｍ以下が好ましく、４００ｎｍ以上４９０ｎｍ以下がより好ましい。第三蛍光体の発光ピーク波長は、５５０ｎｍ以上７００ｎｍ以下が好ましく、６１０ｎｍ以上６５０ｎｍ以下がより好ましい。第三蛍光体の発光スペクトルの半値幅は、例えば７６ｎｍ以上８６ｎｍ以下であり、７８ｎｍ以上８４ｎｍ以下が好ましく、８０ｎｍ以上８２ｎｍ以下がより好ましい。
【００３５】
第三蛍光体の平均粒径は、例えば５μｍ以上１５μｍ以下であり、８μｍ以上１２μｍ以下が好ましい。
発光装置は第三蛍光体を１種単独でも、２種以上を組合せて含んでいてもよい。
【００３６】
発光装置に含まれる蛍光体の総量中の第三蛍光体の含有率は、発光効率及び演色性の観点から、例えば３．５質量％以上であり、４質量％以上であり、４．５質量％以上である。また第三蛍光体の含有率は、発光効率及び演色性の観点から、１０質量％以下であり、９質量％以下であり、８質量％以下である。
【００３７】
発光装置に含まれる蛍光体において、第一蛍光体の第二蛍光体に対する含有比（第一蛍光体／第二蛍光体）は、例えば発光効率及び演色性の観点から、第二蛍光体の含有量を１００とする場合に、１.５以上９以下であり、３以上９以下であり、５以上９以下である。
また第一蛍光体の第三蛍光体に対する含有比（第一蛍光体／第三蛍光体）は、例えば発光効率及び演色性の観点から、第三蛍光体の含有量を１００とする場合に、２５以上１２０以下であり、３０以上１１０以下であり、４０以上１００以下である。
【００３８】
発光装置は、幅広い範囲の相関色温度の光を発することができ、以下の態様のいずれかの少なくとも１つを満たすことが好ましい。
相関色温度が２６００Ｋ以上３２５０Ｋ未満の場合：
（１ａ）蛍光体の総量中の第一蛍光体の含有率は、３質量％以上１５質量％以下が好ましく、５質量％以上７．５質量％であることがより好ましい。
（１ｂ）蛍光体の総量中の第三蛍光体の含有率は、６質量％以上１０質量％以下が好ましく、７質量％以上８質量％以下であることがより好ましい。
（１ｃ）第一蛍光体の第二蛍光体に対する含有比は、第二蛍光体の含有量を１００とする場合に、３以上２０以下が好ましく、５以上１０以下がより好ましい。
（１ｄ）第一蛍光体の第三蛍光体に対する含有比は、第三蛍光体の含有量を１００とする場合に、４０以上１６０以下が好ましく、７０以上１００以下がより好ましい。
【００３９】
相関色温度が３２５０Ｋ以上３７５０Ｋ未満の場合：
（２ａ）蛍光体の総量中の第一蛍光体の含有率は、１．５質量％以上１０質量％以下が好ましく、３質量％以上７．５質量であることがより好ましい。
（２ｂ）蛍光体の総量中の第三蛍光体の含有率は、５質量％以上８質量％以下が好ましく、５．５質量％以上７質量であることがより好ましい。
（２ｃ）第一蛍光体の第二蛍光体に対する含有比は、第二蛍光体の含有量を１００とする場合に、１以上１５以下が好ましく、３以上９以下がより好ましい。
（２ｄ）第一蛍光体の第三蛍光体に対する含有比は、第三蛍光体の含有量を１００とする場合に、２５以上１３０以下が好ましく、５０以上１００以下がより好ましい。
【００４０】
相関色温度が３７５０Ｋ以上４２５０Ｋ未満の場合：
（３ａ）蛍光体の総量中の第一蛍光体の含有率は、１．５質量％以上１０質量％以下が好ましく、３質量％以上５質量％以下であることがより好ましい。
（３ｂ）蛍光体の総量中の第三蛍光体の含有率は、４質量％以上８質量％以下が好ましく、５質量％以上６質量％以下であることがより好ましい。
（３ｃ）第一蛍光体の第二蛍光体に対する含有比は、第二蛍光体の含有量を１００とする場合に、１以上１３以下が好ましく、３以上６以下がより好ましい。
（３ｄ）第一蛍光体の第三蛍光体に対する含有比は、第三蛍光体の含有量を１００とする場合に、３０以上１５０以下が好ましく、５０以上１００以下がより好ましい。
【００４１】
相関色温度が４２５０Ｋ以上５２５０Ｋ未満の場合：
（４ａ）蛍光体の総量中の第一蛍光体の含有率は、１．５質量％以上１０質量％以下が好ましく、１．５質量％以上３質量であることがより好ましい。
（４ｂ）蛍光体の総量中の第三蛍光体の含有率は、３質量％以上７質量％以下が好ましく、３．５質量％以上４．５質量％以下であることがより好ましい。
（４ｃ）第一蛍光体の第二蛍光体に対する含有比は、第二蛍光体の含有量を１００とする場合に、１以上１５以下が好ましく、１．５以上３．５以下がより好ましい。
（４ｄ）第一蛍光体の第三蛍光体に対する含有比は、第三蛍光体の含有量を１００とする場合に、３０以上１６０以下が好ましく、３５以上７０以下がより好ましい。
【００４２】
その他の蛍光体
発光装置は、第一蛍光体、第二蛍光体及び第三蛍光体以外のその他の蛍光体を必要に応じて含んでいてもよい。その他の蛍光体としては、（Ｙ，Ｇｄ，Ｔｂ，Ｌｕ）３（Ａｌ，Ｇａ）５Ｏ１２：Ｃｅ、Ｃａ３Ｓｃ２Ｓｉ３Ｏ１２：Ｃｅ、ＣａＳｃ２Ｏ４：Ｃｅ、（Ｌａ，Ｙ）３Ｓｉ６Ｎ１１：Ｃｅ、（Ｃａ，Ｓｒ，Ｂａ）３Ｓｉ６Ｏ９Ｎ４：Ｅｕ、（Ｃａ，Ｓｒ，Ｂａ）３Ｓｉ６Ｏ１２Ｎ２：Ｅｕ、（Ｂａ，Ｓｒ，Ｃａ)Ｓｉ２Ｏ２Ｎ２：Ｅｕ、（Ｓｒ，Ｃａ）ＡｌＳｉＮ３：Ｅｕ、（Ｃａ，Ｓｒ，Ｂａ）２Ｓｉ５Ｎ８：Ｅｕ、（Ｃａ，Ｓｒ，Ｂａ）Ｓ：Ｅｕ、（Ｂａ，Ｓｒ，Ｃａ）Ｇａ２Ｓ４：Ｅｕ、Ｋ２（Ｓｉ，Ｔｉ，Ｇｅ）Ｆ６：Ｍｎ等を挙げることができる。発光装置がその他の蛍光体を含む場合、その含有量は、例えば、蛍光体の総量中に１０質量％以下である。
【００４３】
蛍光体の製造方法は、公知の手段から適宜選択して採用することができる。例えば、以下のようにして製造することができる。蛍光体の組成に含有される元素の単体や酸化物、炭酸塩、窒化物、塩化物、フッ化物、硫化物などを原料とし、これらの各原料を所定の組成比となるように秤量する。また、原料にさらにフラックスなどの添加材料を適宜加え、混合機を用いて湿式又は乾式で混合する。これにより、固相反応を促進させて均一な大きさの粒子を形成することが可能となる。また、混合機は工業的に通常用いられているボールミルの他、振動ミル、ロールミル、ジェットミルなどの粉砕機を用いてもよい。粉砕機を用いて粉砕することで比表面積を大きくすることもできる。また、粉末の比表面積を一定範囲とするために、工業的に通常用いられている沈降槽、ハイドロサイクロン、遠心分離器などの湿式分離機、サイクロン、エアセパレータなどの乾式分級機を用いて分級することもできる。上記の混合した原料をＳｉＣ、石英、アルミナ、ＢＮ等の坩堝に詰め、アルゴン、窒素などの不活性雰囲気、水素を含む還元雰囲気にて焼成を行う。焼成は所定の温度及び時間で行う。焼成されたものを粉砕、分散、濾過等して目的の蛍光体粉末を得る。固液分離は濾過、吸引濾過、加圧濾過、遠心分離、デカンテーションなどの工業的に通常用いられる方法により行うことができる。乾燥は、真空乾燥機、熱風加熱乾燥機、コニカルドライヤー、ロータリーエバポレーターなどの工業的に通常用いられる装置により行うことができる。
【００４４】
蛍光部材
発光装置は、例えば、蛍光体及び樹脂を含み、発光素子を被覆する蛍光部材を備える。蛍光部材を構成する樹脂としては、熱可塑性樹脂及び熱硬化性樹脂が挙げられる。熱硬化性樹脂として、具体的には、エポキシ樹脂、シリコーン樹脂、エポキシ変性シリコーン樹脂等の変性シリコーン樹脂などを挙げることができる。
蛍光部材は、蛍光体及び樹脂に加えてその他の成分を必要に応じて含んでいてもよい。その他の成分としては、シリカ、チタン酸バリウム、酸化チタン、酸化アルミニウム等のフィラー、光安定化剤、着色剤等を挙げることができる。蛍光部材がその他の成分を含む場合、その含有量は特に制限されず、目的等に応じて適宜選択することができる。例えば、その他の成分として、フィラーを含む場合、その含有量は樹脂１００質量部に対して、０．０１から２０質量部とすることができる。
【実施例】
【００４５】
以下、本発明の実施例を具体的に説明するが、本発明はこれらの実施例に限定されるものではない。
【００４６】
（蛍光体）
発光装置の製造に先立ち、実施例及び比較例用の蛍光体として以下に示す蛍光体をそれぞれ準備した。
第一蛍光体として、下記式（Ｉａ）で表される組成を有し、発光ピーク波長を５２１ｎｍ付近に有する緑色発光のクロロシリケートを準備した。
Ｃａ８ＭｇＳｉ４Ｏ１６Ｃｌ２：Ｅｕ    （Ｉａ）
第二蛍光体として、式（II）で表される組成を有し、発光ピーク波長を５２０ｎｍ付近に有する希土類アルミニウムガーネット蛍光体（以下、「ＬＡＧ」ともいう。）を準備した。
第三蛍光体として、式（III）で表される組成を有し、発光ピーク波長を６３０ｎｍ付近に有し、半値幅が８１ｎｍである赤色発光の窒化物蛍光体（以下、「ＳＣＡＳＮ２」ともいう。）を準備した。
その他の蛍光体として、下記式（ＩＶ）で表される組成を有し、発光ピーク波長を５３０ｎｍ付近に有する黄色発光の希土類アルミニウムガーネット蛍光体（以下、ＹＡＧともいう。）、式（III）で表される組成を有し、発光ピーク波長を６３０ｎｍ付近に有し、半値幅が９２ｎｍである赤色発光の窒化物蛍光体（以下、「ＳＣＡＳＮ１」ともいう。）を準備した。
Ｙ３（Ａｌ，Ｇａ）５Ｏ１２：Ｃｅ    （ＩＶ）
なお、各蛍光体の発光ピーク波長、半値幅等は蛍光体の製造条件、組成変更等により調整することが可能である。
【００４７】
発光素子としては、発光ピーク波長が４４５ｎｍ、４４９ｎｍ又は４５５ｎｍである窒化ガリウム系の半導体発光素子を準備した。
【００４８】
（実施例１）
発光装置の作製
発光波長４４９ｎｍの青色発光ＬＥＤ（発光素子）に、第一蛍光体であるクロロシリケート、第二蛍光体であるＬＡＧ及び第三蛍光体であるＳＣＡＳＮ２を組合せて、発光装置を作製した。
クロロシリケートの含有率が蛍光体総量中に１．５質量％となり、相関色温度が４０００Ｋ付近になるように配合した蛍光体をシリコーン樹脂に添加し、混合分散した後、更に脱泡することにより蛍光体含有樹脂組成物を得た。次にこの蛍光体含有樹脂組成物を発光素子の上に注入、充填し、さらに加熱することで樹脂組成物を硬化させた。このような工程により発光装置を作製した。
【００４９】
（実施例２から５）
各蛍光体の含有率が以下の表１に示す値となるように蛍光体の量を変更したこと以外は実施例１と同様にして発光装置を作製した。
【００５０】
実施例１から５により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。
発光装置の発光効率は、積分式全光束測定装置を用いて測定し、発光スペクトルは、日立ハイテクノロジーズ製の分光蛍光光度計Ｆ−４５００を用いて測定した。なお、以下に述べる他の実施例および比較例についても同様に測定した。
その結果を、以下の表１に示す。なお、発光効率については、比較例１における発光効率（ｌｍ／Ｗ）を１００とした場合の相対発光効率として示す。また、表１に示す「蛍光体含有比」は、第二蛍光体又は第三蛍光体の含有量を１００とした場合の第一蛍光体の含有量である。
【００５１】
【表１】
0006526603.tif 000002
【００５２】
表１より、実施例１から５は比較例３に対して発光効率低下を極力抑え、高効率を維持したままＲａ及びＲ９を向上させることで演色性を改善し、高効率と高演色を同時に達成することができた。
表１からもわかるように、第一蛍光体であるクロロシリケートを添加する量に準じて、該発光装置の発光特性はリニアに変化するため所望の発光特性を得ることが容易である。ここでは、相関色温度４０００Ｋにおいて、高演色（Ｒａ≧９０）を達成し得るクロロシリケート（第一蛍光体）量は、総蛍光体量に対して、１．５から１０．０質量％であり、第二蛍光体量を１００とする場合の第二蛍光体に対する第一蛍光体の含有比（相対クロロシリケート）は１．６から１０．８のときである。また、クロロシリケート量が総蛍光体量に対して１．５から５．０質量％、相対クロロシリケートが１．６から５．６のとき高効率（相対発光効率≧９５）も同時に満たすことができる。
図３は、実施例１から５に係る発光装置の発光スペクトルをそれぞれ規格化して比較した図である。図３の発光スペクトルは、波長に対する相対発光強度を示す。
【００５３】
（比較例１）
蛍光体として、第一蛍光体を用いずに、ＹＡＧとＳＣＡＳＮ１とを組合せて用いたこと以外は実施例１と同様にして発光装置を作製した。
【００５４】
（比較例２）
蛍光体として、第一蛍光体を用いずに、ＹＡＧとＳＣＡＳＮ２とを組合せて用いたこと以外は実施例１と同様にして発光装置を作製した。
【００５５】
（比較例３）
蛍光体として、第一蛍光体を用いずに、ＬＡＧとＳＣＡＳＮ２とを組合せて用いたこと以外は実施例１と同様にして発光装置を作製した。
【００５６】
比較例１から３により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。なお、発光効率については、比較例１における発光効率（ｌｍ／Ｗ）を１００とした場合の相対発光効率として示す。
【００５７】
【表２】
0006526603.tif 000003
【００５８】
表２より、比較例１のＲａは８０前後、Ｒ９は２０前後である。比較例２はＳＣＡＳＮ２を用いることで比較例１に対してＲａを同等以上に維持しつつ発光効率が比較例１よりも高い。ただし、ＳＣＡＳＮ２はＳＣＡＳＮ１に比べて半値幅が小さく視感度の低い長波成分を少なくしているため、発光効率は向上するが赤色の見え方の指針とされるＲ９は低下している。なお、このＳＣＡＳＮ２を用いることでの効果は、以下で説明する種々の相関色温度を有する各発光装置で確認されている。比較例３は比較例２に対してＹＡＧよりも短波に発光ピーク波長を有するＬＡＧを用いることで、スペクトルの幅が広がり、比較例１及び２よりも演色性が高い。しかしながら発光効率と演色性はトレードオフの関係にあり、比較例２と比較すると発光効率は低下する。ここで、本実施例での高効率の基準を、例えば比較例１に対する相対発光効率として９５以上とするならば、比較例２及び３は高効率であると言えるが、上述した高演色の基準をＲａ≧９０としたとき、高演色であると言うことができない。すなわち、高演色かつ高効率であるとは言えない。
図４は、比較例１から３に係る発光装置の発光スペクトルをそれぞれ規格化して比較した図である。図４の発光スペクトルは、波長に対する相対発光強度を示す。
【００５９】
（比較例４）
蛍光体として、第一蛍光体を用いずに、ＬＡＧとＳＣＡＳＮ２とを組合せて用いたことと、発光素子を発光ピーク波長が４４５ｎｍであるものに代えたこと以外は実施例１と同様にして発光装置を作製した。
【００６０】
（比較例５）
蛍光体として、第一蛍光体を用いずに、ＬＡＧとＳＣＡＳＮ２とを組合せて用いたことと、発光素子を発光ピーク波長が４５５ｎｍであるものに代えたこと以外は実施例１と同様にして発光装置を作製した。
【００６１】
比較例４及び５により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。なお、発光効率については、比較例１における発光効率（ｌｍ／Ｗ）を１００とした場合の相対発光効率として示す。
【００６２】
【表３】
0006526603.tif 000004
【００６３】
表３より、発光装置の特性は発光素子の発光ピーク波長の影響を大きく受けることが分かる。比較例４は、比較例５よりも発光効率が高く、Ｒａ及びＲ９などの演色性が低い。すなわち、発光素子の発光ピーク波長が短波になるほど発光効率が向上し、長波になるほど演色性が向上する傾向が確認されている。このことと、発光効率と演色性はトレードオフの関係にあることから、発光素子の発光ピーク波長が４４５ｎｍ以上４５５ｎｍ以下の範囲で、高演色かつ高効率の発光装置とすることができると考えられる。
図５は、比較例４及び５に係る発光装置の発光スペクトルをそれぞれ規格化して比較した図である。図５の発光スペクトルは、波長に対する相対発光強度を示す。
【００６４】
（比較例６）
蛍光体として、第一蛍光体を用いずに、ＹＡＧとＳＣＡＳＮ１とを組合せて用いたことと、相関色温度を５０００Ｋに合わせたこと以外は実施例１と同様にして発光装置を作製した。
【００６５】
（比較例７）
蛍光体として、第一蛍光体を用いずに、ＬＡＧとＳＣＡＳＮ２とを組合せて用いたことと、相関色温度を５０００Ｋに合わせたこと以外は実施例１と同様にして発光装置を作製した。
【００６６】
比較例６及び７により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。なお、発光効率については、比較例１における発光効率（ｌｍ／Ｗ）を１００とした場合の相対発光効率として示す。
【００６７】
【表４】
0006526603.tif 000005
【００６８】
表４より、比較例６及び７は、比較例１及び３と同様の傾向を示した。
図６は、比較例６及び７に係る発光装置の発光スペクトルをそれぞれ規格化して比較した図である。図６の発光スペクトルは、波長に対する相対発光強度を示す。
【００６９】
（実施例６から１０）
各蛍光体の含有率が以下の表５に示す値になるように蛍光体の量を変更して、相関色温度を５０００Ｋに合わせたこと以外は実施例１と同様にして発光装置を作製した。
【００７０】
実施例６から１０により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。その結果を、以下の表５に示す。なお、発光効率については、比較例１における発光効率（ｌｍ／Ｗ）を１００とした場合の相対発光効率として示す。また、表５に示す「蛍光体含有比」は、第二蛍光体又は第三蛍光体の含有量を１００とした場合の第一蛍光体の含有量である。
【００７１】
【表５】
0006526603.tif 000006
【００７２】
表５より、実施例６から１０は比較例７に対して発光効率低下を極力抑え、高効率を維持したままＲａ及びＲ９を向上させることで演色性を改善し、高効率と高演色を同時に達成することができた。ここでは、相関色温度５０００Ｋにおいて、高演色（Ｒａ≧９０）を達成し得るクロロシリケート（第一蛍光体）量は総蛍光体量に対して、１．５から１０．０質量％であり、第二蛍光体量を１００とする場合の第二蛍光体に対する第一蛍光体の含有比（相対クロロシリケート）は１．６から１２．０のときである。また、クロロシリケート量が総蛍光体量に対して１．５から３．０質量％であり、相対クロロシリケートが１．６から３．２のときであると高効率（相対発光効率≧９５）も同時に満たすことができる。
図７は、実施例６から１０に係る発光装置の発光スペクトルをそれぞれ規格化して比較した図である。図７の発光スペクトルは、波長に対する相対発光強度を示す。
【００７３】
（比較例８）
蛍光体として、第一蛍光体を用いずに、ＹＡＧとＳＣＡＳＮ１とを組合せて用いたことと、相関色温度を４５００Ｋに合わせたこと以外は実施例１と同様にして発光装置を作製した。
【００７４】
（比較例９）
蛍光体として、第一蛍光体を用いずに、ＬＡＧとＳＣＡＳＮ２とを組合せて用いたことと、相関色温度を４５００Ｋに合わせたこと以外は実施例１と同様にして発光装置を作製した。
【００７５】
比較例８及び９により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。なお、発光効率については、比較例１における発光効率（ｌｍ／Ｗ）を１００とした場合の相対発光効率として示す。
【００７６】
【表６】
0006526603.tif 000007
【００７７】
表６より、比較例８及び９は、比較例１及び３と同様の傾向を示した。
図８は、比較例８及び９に係る発光装置の発光スペクトルをそれぞれ規格化して比較した図である。図８の発光スペクトルは、波長に対する相対発光強度を示す。
【００７８】
（実施例１１から１５）
各蛍光体の含有率が以下の表７に示す値になるように蛍光体の量を変更して、相関色温度を４５００Ｋに合わせたこと以外は実施例１と同様にして発光装置を作製した。
【００７９】
実施例１１から１５により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。その結果を、以下の表７に示す。なお、発光効率については、比較例１における発光効率（ｌｍ／Ｗ）を１００とした場合の相対発光効率として示す。また、表７に示す「蛍光体含有比」は、第二蛍光体又は第三蛍光体の含有量を１００とした場合の第一蛍光体の含有量である。
【００８０】
【表７】
0006526603.tif 000008
【００８１】
表７より、実施例１１から１５は比較例９に対して発光効率低下を極力抑え、高効率を維持したままＲａ及びＲ９を向上させることで演色性を改善し、高効率と高演色を同時に達成することができた。ここでは、相関色温度４５００Ｋにおいて、高演色（Ｒａ≧９０）を達成し得るクロロシリケート（第一蛍光体量）量は総蛍光体量に対して１．５から１０．０質量％、第二蛍光体量を１００とする場合の第二蛍光体に対する第一蛍光体の含有比（相対クロロシリケート）は１．６から１２．０のときである。また、クロロシリケート量が総蛍光体量に対して１．５から３．０質量％、相対クロロシリケート１．６から３．２のときであると高効率（相対発光効率≧９５）も同時に満たすことができる。
図９は、実施例１１から１５に係る発光装置の発光スペクトルをそれぞれ規格化して比較した図である。図９の発光スペクトルは、波長に対する相対発光強度を示す。
【００８２】
（比較例１０）
蛍光体として、第一蛍光体を用いずに、ＹＡＧとＳＣＡＳＮ１とを組合せて用いたことと、相関色温度を３５００Ｋに合わせたこと以外は実施例１と同様にして発光装置を作製した。
【００８３】
（比較例１１）
蛍光体として、第一蛍光体を用いずに、ＬＡＧとＳＣＡＳＮ２とを組合せて用いたことと、相関色温度を３５００Ｋに合わせたこと以外は実施例１と同様にして発光装置を作製した。
【００８４】
比較例１０及び１１により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。なお、発光効率については、比較例１における発光効率（ｌｍ／Ｗ）を１００とした場合の相対発光効率として示す。
【００８５】
【表８】
0006526603.tif 000009
【００８６】
表８より、比較例１０及び１１は、比較例１及び３について上述したように、比較例１及び３と同様の傾向を示した。
図１０は、比較例１０及び１１に係る発光装置の発光スペクトルをそれぞれ規格化して比較した図である。図１０の発光スペクトルは、波長に対する相対発光強度を示す。
【００８７】
（実施例１６から２０）
各蛍光体の含有率が以下の表９に示す値になるように蛍光体の量を変更したことと、相関色温度を３５００Ｋに合わせたこと以外は実施例１と同様にして発光装置を作製した。
【００８８】
実施例１６から２０により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。その結果を、以下の表９に示す。なお、発光効率については、比較例１における発光効率（ｌｍ／Ｗ）を１００とした場合の相対発光効率として示す。また、表９に示す「蛍光体含有比」は、第二蛍光体又は第三蛍光体の含有量を１００とした場合の第一蛍光体の含有量である。
【００８９】
【表９】
0006526603.tif 000010
【００９０】
表９より、実施例１６から２０は比較例１１に対して発光効率低下を極力抑え、高効率を維持したままＲａ及びＲ９を向上させることで演色性を改善し、高効率と高演色を同時に達成することができた。ここでは、相関色温度３５００Ｋにおいて、高演色（Ｒａ≧９０）を達成し得るクロロシリケート（第一蛍光体）量は総蛍光体量に対して１．５から１０．０質量％、第二蛍光体量を１００とする場合の第二蛍光体に対する第一蛍光体の含有比（相対クロロシリケート）は１．６から１２．２のときである。また、クロロシリケート量が総蛍光体量に対して１．５から７．５質量％、相対クロロシリケート１．６から８．８のときであると高効率（相対発光効率≧９５）も同時に満たすことができる。
図１１は、実施例１６から２０に係る発光装置の発光スペクトルをそれぞれ規格化して比較した図である。図１１の発光スペクトルは、波長に対する相対発光強度を示す。
【００９１】
（比較例１２）
蛍光体として、第一蛍光体を用いずに、ＹＡＧとＳＣＡＳＮ１とを組合せて用いたことと、相関色温度を３０００Ｋに合わせたこと以外は実施例１と同様にして発光装置を作製した。
【００９２】
（比較例１３）
蛍光体として、第一蛍光体を用いずに、ＬＡＧとＳＣＡＳＮ２とを組合せて用いたことと、相関色温度を３０００Ｋに合わせたこと以外は実施例１と同様にして発光装置を作製した。
【００９３】
比較例１２及び１３により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。なお、発光効率については、比較例１における発光効率（ｌｍ／Ｗ）を１００とした場合の相対発光効率として示す。
【００９４】
【表１０】
0006526603.tif 000011
【００９５】
表１０より、比較例１２及び１３は、比較例１及び３と同様の傾向を示した。
図１２は、比較例１２及び１３に係る発光装置の発光スペクトルをそれぞれ規格化して比較した図である。図１２の発光スペクトルは、波長に対する相対発光強度を示す。
【００９６】
（実施例２１から２５）
各蛍光体の含有率が以下の表１１に示す値になるように蛍光体の量を変更して、相関色温度を３０００Ｋに合わせたこと以外は実施例１と同様にして発光装置を作製した。
【００９７】
実施例２１から２５により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。その結果を、以下の表１１に示す。なお、発光効率については、比較例１における発光効率（ｌｍ／Ｗ）を１００とした場合の相対発光効率として示す。また、表１１に示す「蛍光体含有比」は、第二蛍光体又は第三蛍光体の含有量を１００とした場合の第一蛍光体の含有量である。
【００９８】
【表１１】
0006526603.tif 000012
【００９９】
表１１より、実施例２１から２５は比較例１３に対して発光効率低下を極力抑え、高効率を維持したままＲａ及びＲ９を向上させることで演色性を改善し、高効率と高演色を同時に達成することができた。ここでは、相関色温度３０００Ｋにおいて、高演色（Ｒａ≧９０）を達成し得るクロロシリケート（第一蛍光体）量は総蛍光体量に対して３．０から１５．０質量％、第二蛍光体量を１００とする場合の第二蛍光体に対する第一蛍光体の含有比（相対クロロシリケート）は３．３から１９．９のときである。また、クロロシリケート量が総蛍光体量に対して３．０から７．５質量％、相対クロロシリケート３．３から８．８のときであると高効率（相対発光効率≧９５）も同時に満たすことができる。
図１３は、実施例２１から２５に係る発光装置の発光スペクトルをそれぞれ規格化して比較した図である。図１３の発光スペクトルは、波長に対する相対発光強度を示す。
【０１００】
（比較例１４）
蛍光体として、第一蛍光体を用いずに、ＹＡＧとＳＣＡＳＮ１とを組合せて用いたことと、相関色温度を２７００Ｋに合わせたこと以外は実施例１と同様にして発光装置を作製した。
【０１０１】
（比較例１５）
蛍光体として、第一蛍光体を用いずに、ＬＡＧとＳＣＡＳＮ２とを組合せて用いたことと、相関色温度を２７００Ｋに合わせたこと以外は実施例１と同様にして発光装置を作製した。
【０１０２】
比較例１４及び１５により得られた発光装置について、発光色の色度座標、相関色温度（Ｔｃｐ；Ｋ）、平均演色評価数（Ｒａ）、特殊演色評価数（Ｒ９）及び発光効率（ｌｍ／Ｗ）を測定した。なお、発光効率については、比較例１における発光効率（ｌｍ／Ｗ）を１００とした場合の相対発光効率として示す。
【０１０３】
【表１２】
0006526603.tif 000013
【０１０４】
表１２より、比較例１４及び１５は、比較例１及び３と同様の傾向を示した。
図１４は、比較例１４及び１５に係る発光装置の発光スペクトルをそれぞれ規格化して比較した図である。図１４の発光スペクトルは、波長に対する相対発光強度を示す。
【０１０５】
（実施例２６から３０）
各蛍光体の含有率が以下の表１３に示す値になるように蛍光体の量を変更して、相関色温度を２７００Ｋに合わせたこと以外は実施例１と同様にして発光装置を作製した。
【０１０６】
実施例２６から３０により得られた発光装置について、発光色の色度座標、相関色温度（Ｔｃｐ）、平均演色評価数（Ｒａ）、特殊演色評価数（Ｒ９）及び発光効率（ｌｍ／Ｗ）を測定した。その結果を、以下の表１３に示す。なお、発光効率については、比較例１における発光効率（ｌｍ／Ｗ）を１００とした場合の相対発光効率として示す。また、表１３に示す「蛍光体含有比」は、第二蛍光体又は第三蛍光体の含有量を１００とした場合の第一蛍光体の含有量である。
【０１０７】
【表１３】
0006526603.tif 000014
【０１０８】
表１３より、実施例２６から３０は比較例１５に対して発光効率低下を極力抑え、高効率を維持したままＲａ及びＲ９を向上させることで演色性を改善し、高効率と高演色を同時に達成することができた。ここでは、相関色温度２７００Ｋにおいて、高演色（Ｒａ≧９０）を達成し得るクロロシリケート（第一蛍光体）量は総蛍光体量に対して３．０から１５．０質量％、第二蛍光体量を１００とする場合の第二蛍光体に対する第一蛍光体の含有比（相対クロロシリケート）は３．３から１９．９のときである。また、クロロシリケート量が総蛍光体量に対して３．０から７．５質量％、相対クロロシリケート３．３から８．８のときであると高効率（相対発光効率≧９５）も同時に満たすことができる。
図１５は、実施例２６から３０に係る発光装置の発光スペクトルをそれぞれ規格化して比較した図である。図１５の発光スペクトルは、波長に対する相対発光強度を示す。
【産業上の利用可能性】
【０１０９】
本開示の発光装置は、青色発光ダイオード又は紫外線発光ダイオードを励起光源とする発光特性に優れた照明器具、ＬＥＤディスプレイ、カメラのフラッシュライト、液晶バックライト光源などに利用することができる。特に、演色性が求められる照明装置や光源に好適に利用することができる。
【符号の説明】
【０１１０】
１０：発光素子、５０：蛍光部材、７１：第一蛍光体、７２：第二蛍光体、７３：第三蛍光体、１００：発光装置
【図１】
0006526603.tif 000015
【図２】
0006526603.tif 000016
【図３】
0006526603.tif 000017
【図４】
0006526603.tif 000018
【図５】
0006526603.tif 000019
【図６】
0006526603.tif 000020
【図７】
0006526603.tif 000021
【図８】
0006526603.tif 000022
【図９】
0006526603.tif 000023
【図１０】
0006526603.tif 000024
【図１１】
0006526603.tif 000025
【図１２】
0006526603.tif 000026
【図１３】
0006526603.tif 000027
【図１４】
0006526603.tif 000028
【図１５】
0006526603.tif 000029